(57)【要約】      （修正有）【課題】物体表面に処理させることによりその対象物に撥水性を付与するための疎水性微粒子であって、撥水性と透明性を兼ね備えた撥水膜を得ることのできる疎水性微粒子、及び該疎水性微粒子を含有する撥水剤組成物の提供。【解決手段】表面が疎水化処理剤で被覆された針状構造の無機化合物からなり、長軸方向に直交する方向の径の平均値が１００ｎｍ以下である疎水性微粒子とする。該無機化合物としては、アタパルガイト、ハロイサイト、イモゴライト、ウラストナイト、セピオライト、パリゴルスカイト等の針状ケイ酸塩化合物（ケイ酸塩鉱物）が挙げられ、長軸の長さが０．２〜２０μｍであることが好ましく、この粒子表面をシランカップリング剤等の疎水性カップリングにより疎水化処理する。【選択図】図１
2019123660.tif 000002
【特許請求の範囲】
【請求項１】
表面が疎水化処理剤で被覆された針状構造の無機化合物からなり、長軸方向に直交する方向の径の平均値が１００ｎｍ以下である疎水性微粒子。
【請求項２】
前記無機化合物が、中空針状構造を有している、請求項１に記載の疎水性微粒子。
【請求項３】
前記無機化合物が、ケイ酸塩化合物である、請求項１又は２に記載の疎水性微粒子。
【請求項４】
前記ケイ酸塩化合物が、アタパルガイト、ハロイサイト、イモゴライト、ウォラストナイト、セピオライト及びパリゴルスカイトからなる群から選択される少なくとも１種の針状鉱物である、請求項３に記載の疎水性微粒子。
【請求項５】
前記疎水化処理剤が、シランカップリング剤、リン酸カップリング剤及びチオールカップリング剤からなる群から選択される少なくとも１種のカップリング剤である、請求項１〜４のいずれか１項に記載の疎水性微粒子。
【請求項６】
トルエン３．５ｇに前記疎水性微粒子６０ｍｇを分散させた組成物を、厚み２ｍｍの透明基材に塗布し乾燥させて、膜厚３０μｍの膜を形成したときに、前記膜の全光線の各波長における透過率が８０％以上である、請求項１〜５のいずれか１項に記載の疎水性微粒子。
【請求項７】
トルエン３．５ｇに前記疎水性微粒子６０ｍｇを分散させた組成物を、厚み２ｍｍの透明基材に塗布し乾燥させて、膜厚３０μｍの膜を形成したときに、前記膜の曇り度が５０％以下である、請求項１〜６のいずれか１項に記載の疎水性微粒子。
【請求項８】
請求項１〜７のいずれか１項に記載の疎水性微粒子を含有する撥水剤組成物。
【請求項９】
請求項１〜７のいずれか１項に記載の疎水性微粒子を含有する膜。
【請求項１０】
全光線の各波長における透過率が８０％以上である、請求項９に記載の膜。
【請求項１１】
水に対する接触角が９０°以上である、請求項９又は１０に記載の膜。
【請求項１２】
曇り度が５０％以下である、請求項９〜１１のいずれか１項に記載の膜。
【発明の詳細な説明】
【技術分野】
【０００１】
本発明は、疎水性微粒子及び該疎水性微粒子を含有する撥水剤組成物に関する。
【背景技術】
【０００２】
物体表面への氷、雪、霜の形成や付着、蓄積は、様々な分野において多くの被害や障害をもたらす原因となっている。例えば、太陽電池パネル、風力タービン、航空機、ヒートポンプ、電力線、電気通信機器、潜水艇等への着氷、着雪、着霜は、発電効率の低下やエネルギー消費の増加、機械的・電気的故障を引き起こす原因となるため、運行、運転、安全性に対する障害となる。
【０００３】
これらの問題を解決するために、物体表面に撥水性のコーティングを施すことがなされている。このような撥水膜は、例えば、ケイ素系やフッ素系の撥水剤組成物を用いて対象物の表面を処理することによって形成される。
例えば、特開２０１０−１５５７２７号公報（特許文献１）には、表面が疎水性で、平均一次粒子径が１００ｎｍ以下のシリカ微粒子を、疎水性溶媒を全有機溶媒中６５質量％以上含有する有機溶媒に分散させたコーティング液を用いて対象物の表面に被膜を形成する技術が提案されている。なお、シリカ（ＳｉＯ２）は親水性であるため、シリカの表面を疎水化処理することにより疎水性シリカを得ている。
【０００４】
ケイ酸塩鉱物の１つであるアタパルガイトは中空針状の形状を有し、優れたコロイド性を有するため、表面を疎水化処理することにより疎水性材料として使用できることが知られている。例えば、中国特許出願公開第１０４４４８９５０号明細書（特許文献２）や中国特許出願公開第１０４５５９７８６号明細書（特許文献３）には、アタパルガイトを疎水化処理して疎水性アタパルガイトを得る技術が提案されている。
【先行技術文献】
【特許文献】
【０００５】
【特許文献１】特開２０１０−１５５７２７号公報
【特許文献２】中国特許出願公開第１０４４４８９５０号明細書
【特許文献３】中国特許出願公開第１０４５５９７８６号明細書
【発明の概要】
【発明が解決しようとする課題】
【０００６】
撥水膜を物体表面に形成する際には、着雪や着氷を防止するために撥水性を備えることはもちろん、その物体（対象物）の表面に傷がつきにくくし、汚れのない特性を有しながら、良好な透明性を維持することが求められる。
撥水性は、疎水性シリカ等により対象物の表面に微細な凹凸を付与して液滴との接触面積を減少させることにより得ているが、表面粗さが増加するとミー散乱（Mie- Scattering）のために透明性が低下する傾向にあり、両者を両立させることは困難である。
【０００７】
アタパルガイトは塗膜に透明性を付与することができるが、従来の疎水性アタパルガイトは撥水性の付与に伴い、透明性が損なわれてしまうという問題があった。
【０００８】
撥水膜の形成により対象物の表面の透明性が低下すると視認性が低下するので、対象物が電気通信機器等の場合は、安全上の問題が発生してしまう。
そこで、本発明は、対象物の表面に処理されることによりその対象物に撥水性を付与するための疎水性微粒子であって、撥水性と透明性を兼ね備えた撥水膜を得ることのできる疎水性微粒子、及び該疎水性微粒子を含有する撥水剤組成物を提供することを課題とする。
【課題を解決するための手段】
【０００９】
本発明者らは鋭意研究を重ねた結果、針状構造を有する無機化合物を、その形状・大きさを維持したまま疎水化させた疎水性微粒子により上記課題を解決できることを見出し、本発明を完成するに至った。
【００１０】
すなわち本発明は、以下の（１）〜（１２）を特徴とする。
（１）表面が疎水化処理剤で被覆された針状構造の無機化合物からなり、長軸方向に直交する方向の径の平均値が１００ｎｍ以下である疎水性微粒子。
（２）前記無機化合物が、中空針状構造を有している、前記（１）に記載の疎水性微粒子。
（３）前記無機化合物が、ケイ酸塩化合物である、前記（１）又は（２）に記載の疎水性微粒子。
（４）前記ケイ酸塩化合物が、アタパルガイト、ハロイサイト、イモゴライト、ウォラストナイト、セピオライト及びパリゴルスカイトからなる群から選択される少なくとも１種の針状鉱物である、前記（３）に記載の疎水性微粒子。
（５）前記疎水化処理剤が、シランカップリング剤、リン酸カップリング剤及びチオールカップリング剤からなる群から選択される少なくとも１種のカップリング剤である、前記（１）〜（４）のいずれか１つに記載の疎水性微粒子。
（６）トルエン３．５ｇに前記疎水性微粒子６０ｍｇを分散させた組成物を、厚み２ｍｍの透明基材に塗布し乾燥させて、膜厚３０μｍの膜を形成したときに、前記膜の全光線の各波長における透過率が８０％以上である、前記（１）〜（５）のいずれか１つに記載の疎水性微粒子。
（７）トルエン３．５ｇに前記疎水性微粒子６０ｍｇを分散させた組成物を、厚み２ｍｍの透明基材に塗布し乾燥させて、膜厚３０μｍの膜を形成したときに、前記膜の曇り度が５０％以下である、前記（１）〜（６）のいずれか１つに記載の疎水性微粒子。
（８）前記（１）〜（７）のいずれか１つに記載の疎水性微粒子を含有する撥水剤組成物。
（９）前記（１）〜（７）のいずれか１つに記載の疎水性微粒子を含有する膜。
（１０）全光線の各波長における透過率が８０％以上である、前記（９）に記載の膜。
（１１）水に対する接触角が９０°以上である、前記（９）又は（１０）に記載の膜。
（１２）曇り度が５０％以下である、前記（９）〜（１１）のいずれか１つに記載の膜。
【発明の効果】
【００１１】
本発明の疎水性微粒子は、疎水化前の無機化合物の形状や大きさを損なうことなく疎水化されているので、無機化合物が本来有する性質を損なうことなく疎水性を有している。前記無機化合物が中空針状であると、該無機化合物を含有する組成物を用いて形成された膜に優れた防曇性を与えるので、本発明の疎水性微粒子を含有する撥水剤組成物により形成された膜は、優れた撥水性と透明性を有することができる。
【図面の簡単な説明】
【００１２】
【図１】実施例１で得られた疎水性微粒子の走査型電子顕微鏡による写真図である。
【図２】実施例２で得られた疎水性微粒子の走査型電子顕微鏡による写真図である。
【図３】実施例３で得られた疎水性微粒子の走査型電子顕微鏡による写真図である。
【図４】比較例１で得られた疎水性微粒子の走査型電子顕微鏡による写真図である。
【発明を実施するための形態】
【００１３】
以下、本発明の実施形態をさらに詳しく説明するが、本発明は下記実施形態に何ら制限されるものではない。
【００１４】
（疎水性微粒子）
本実施形態の疎水性微粒子は、表面が疎水化処理剤で被覆された針状構造の無機化合物からなる。なお、本発明において「疎水性」とは、２５℃の環境下において材料上に水（例えば、純水）の液滴を滴下したときに９０°以上の接触角を示す性質をいう。
【００１５】
本実施形態で用いる無機化合物としては、例えば、アタパルガイト、ハロイサイト、イモゴライト、ウォラストナイト、セピオライト及びパリゴルスカイト等の針状鉱物に代表されるケイ酸塩化合物（ケイ酸塩鉱物）が挙げられる。これらは１種を単独で使用してもよく、２種以上を組み合せて使用してもよい。
【００１６】
本実施形態において、前記無機化合物は中空であることが好ましい。無機化合物が中空針状構造であると、本実施形態の疎水性微粒子を含有する膜が撥水性だけでなく、優れた透明性も備えることができる。無機化合物は、高アスペクト比の中空針状構造を有し、表面疎水修飾の容易さから、アタパルガイトを用いることが好ましい。
【００１７】
本実施形態において、無機化合物は長軸方向に直交する方向の径（以下、「断面の直径」ともいう。）が１００ｎｍ以下であるものを用いる。無機化合物の断面の直径が１００ｎｍ以下であると、その表面を疎水化処理した際に、断面の直径の平均値が１００ｎｍ以下の疎水性微粒子とすることができるので、該疎水性微粒子の溶媒に対する分散性が良好となり、また本発明の所望の効果が得られやすくなる。無機化合物の断面の直径は、１０〜１００ｎｍであることが好ましく、その下限は、２０ｎｍ以上であることがより好ましく、３０ｎｍ以上がさらに好ましく、また上限は８５ｎｍ以下であることがより好ましく、７０ｎｍ以下がさらに好ましい。
【００１８】
また、無機化合物は、長軸の長さが０．２〜２０μｍであることが好ましい。無機化合物の長軸長さが前記範囲であると、その表面を疎水化処理して得られる疎水性微粒子が溶媒に対して良好な分散性を示し、また本発明の所望の効果が得られやすくなるので好ましい。無機化合物の長軸の長さは、下限は１μｍ以上であることがより好ましく、また、上限は１５μｍ以下であることがより好ましく、１０μｍ以下がさらに好ましい。
【００１９】
特に、無機化合物がアタパルガイトの場合、アタパルガイトは長軸の長さが１〜２μｍであり、断面の直径が１０〜５０ｎｍであることが好ましい。
【００２０】
無機化合物の断面の直径と長軸長さとの比は、断面の直径１に対して長軸長さが１０以上であることが好ましく、１０〜１００であることがより好ましく、３０〜８０がさらに好ましい。断面の直径と長軸長さとの比が１０以上であると、本実施形態の疎水性微粒子を含有する撥水剤組成物により形成された膜の表面の凹凸構造が粗くなるため、該膜の撥水性が高くなる。
【００２１】
なお、上記針状構造の無機化合物は、市販品として入手でき、例えば、ユニオン化成株式会社製「アタゲル」（中空針状のアタパルガイト、長軸長さ：１〜２μｍ、断面の直径：１０〜５０ｎｍ）、ユニオン化成株式会社製「ＡＳＨＡＧＥＬ  ＳＦ」（中空針状のアタパルガイト、長軸長さ：１〜２μｍ、断面の直径１０〜５０ｎｍ）、林化成株式会社製「ＡＴＴＡＧＥＬ５０」（中空針状のアタパルガイト、長軸長さ：１〜２μｍ、断面の直径１０〜５０ｎｍ）等が挙げられる。
【００２２】
無機化合物を被覆する疎水化処理剤としては、例えば、シランカップリング剤、リン酸カップリング剤、チオールカップリング剤等の疎水性のカップリング剤が挙げられ、これらの１種を単独で又は２種以上を組み合わせて用いることができる。
【００２３】
前記シランカップリング剤としては、例えば、アルコキシシラン、シラザン、クロロシラン、特殊シリル化剤等が挙げられ、具体的に、メチルトリメトキシシラン、ジメチルジメトキシシラン、フェニルトリメトキシシラン、ジフェニルジメトキシシラン、メチルトリエトキシシラン、ジメチルジエトキシシラン、フェニルトリエトキシシラン、ジフェニルジエトキシシラン、イソブチルトリメトキシシラン、デシルトリメトキシシラン、ヘキサデシルトリメトキシシラン（ＨＤＭＳ）、メチルトリクロロシラン、ジメチルジクロロシラン、トリメチルクロロシラン、フェニルトリクロロシラン、ジフェニルジクロロシラン、Ｎ，Ｏ−（ビストリメチルシリル）アセトアミド、Ｎ，Ｎ−ビス（トリメチルシリル）ウレア、ｔｅｒｔ−ブチルジメチルクロロシラン、ビニルトリクロロシラン、ビニルトリメトキシシラン、ビニルトリエトキシシラン、γ−メタクリロキシプロピルトリメトキシシラン、β−（３，４−エポキシシクロヘキシル）エチルトリメトキシシラン、γ−グリシドキシプロピルトリメトキシシラン、γ−グリシドキシプロピルメチルジエトキシシラン、γ−メルカプトプロピルトリメトキシシラン、γ−クロロプロピルトリメトキシシラン、γ−アミノプロピルトリエトキシシランなどが挙げられる。
【００２４】
前記リン酸カップリング剤としては、例えば、１１−アミノウンデシルホスホン酸、１０−カルボキシデシルホスホン酸、１１−ヒドロキシウンデシルホスホン酸、オクタデシルホスホン酸、１１−［２−［２−（２−メトキシエトキシ）エトキシ］エトキシ］ウンデシルホスホン酸、１Ｈ，１Ｈ，２Ｈ，２Ｈ−パーフルオロ−ｎ−ヘキシルホスホン酸、１Ｈ，１Ｈ，２Ｈ，２Ｈ−パーフルオロ−ｎ−オクチルホスホン酸、１Ｈ，１Ｈ，２Ｈ，２Ｈ−パーフルオロ−ｎ−デシルホスホン酸、リン酸モノオクチルエステル、リン酸フェニル、リン酸２水素２−（１−メチルグアニジノ）エチル、およびリン酸モノ（２−メタクリロキシプロピル）エステルなどが挙げられる。
【００２５】
前記チオールカップリング剤としては、例えば、アルキルチオールおよびその誘導体、トリアジンチオール及びその誘導体などが挙げられる。
【００２６】
中でも、疎水化処理剤のより安定で容易な表面修飾を達成するという観点から、シランカップリング剤を使用することが好ましく、疎水性の高い表面処理が容易に行えるものとしてヘキサデシルトリメトキシシラン（ＨＤＭＳ）を用いることが好ましい。
【００２７】
なお、本実施形態において、撥水性の調整のために親水性のシランカップリング剤や親水性高分子材料を併用して無機化合物の表面を被覆してもよい。親水性のシランカップリング剤としては、例えば、テトラメトキシシラン、テトラエトキシシラン（ＴＥＯＳ）等が挙げられる。
【００２８】
表面が疎水化処理剤で被覆された本実施形態の疎水性微粒子は、長軸方向に直交する方向の径（断面の直径）の平均値が１００ｎｍ以下である。本実施形態の疎水性微粒子は、疎水化処理前の無機化合物の形状とほぼ等しい形状を有することを特徴とする。よって、疎水化後の微粒子が疎水化前の無機化合物の性質を備えつつ疎水性を備えたといえる。よって、疎水性微粒子を含有する撥水剤組成物により形成された膜は、撥水性を備えるとともに優れた透明性も備えることができる。疎水性微粒子の断面の直径の平均値が１００ｎｍ以下であることで、溶媒に対する分散性が良好となるので、塗膜を形成した際に疎水性微粒子が均一に分散し、膜面に優れた撥水性と透明性を付与することができる。疎水性微粒子の断面の直径の平均値は、下限は１０ｎｍ以上であることが好ましく、２０ｎｍ以上がより好ましく、３０ｎｍ以上がさらに好ましく、また、上限は８５ｎｍ以下であることが好ましく、７０ｎｍ以下がより好ましい。
【００２９】
また、本実施形態の疎水性微粒子は、長軸の長さが０．２〜２０μｍであることが好ましい。長軸の長さが前記範囲であると、同じく疎水化処理する前の無機化合物の形状とほぼ等しいと言えるので、疎水化後の微粒子が疎水化前の無機化合物の性質を備えつつ疎水性を備えることができる。また、溶媒に対する分散性が良好であり、均一な塗膜を形成することができるので、本発明の所望の効果が得られやすい。長軸の長さは、下限は１μｍ以上であることがより好ましく、また、上限は１５μｍ以下であることがより好ましく、１０μｍ以下がさらに好ましい。
【００３０】
本発明において、疎水性微粒子は、膜を形成した際に該膜の表面の水に対する接触角が９０°以上であることが好ましい。膜表面の水に対する接触角が９０°以上であると、膜表面が低い表面自由エネルギーを有していることを示しており、汚れを付き難くすることができる。接触角は、下限は１００°以上であることがより好ましく、１０５°以上がさらに好ましく、また、上限は１７０°以下であることが好ましい。
【００３１】
なお、接触角は、トルエン３．５ｇに、疎水性微粒子６０ｍｇを分散させた組成物を、厚み２ｍｍの透明基材に塗布し乾燥させて、膜厚３０μｍの膜を形成したときに、環境制御型接触角測定装置を用いて、前記膜の水（例えば、純水）に対する接触角を測定することにより測定できる。
【００３２】
また、本発明において、疎水性微粒子は、膜を形成した際に該膜の透過率が８０％以上となることが好ましい。膜の透過率が８０％以上であると、透明性が高いので、対象物に塗布して塗膜を形成した場合に該対象物を遮ることなく該対象物の視認性が良好となる。透過率は、下限は８５％以上であることがより好ましく、９０％以上がさらに好ましく、また、上限は１００％以下であることが好ましい。
【００３３】
なお、透過率は、トルエン３．５ｇに、疎水性微粒子６０ｍｇを分散させた組成物を、厚み２ｍｍの透明基材に塗布し乾燥させて、膜厚３０μｍの膜を形成したときに、反射・透過率計（例えば、株式会社村上色彩技術研究所製ヘイズメーター「ＨＲ−１００型」）を用いて、前記膜の全光線の各波長における透過率を測定することにより測定できる。
【００３４】
また、本発明において、疎水性微粒子は、膜を形成した際に曇り度（ヘイズ）が５０％以下となることが好ましい。膜の曇り度が５０％以下であると、透明性が高いので、対象物の視認性が良好となる。曇り度は、上限は４５％以下であることがより好ましく、３０％以下がさらに好ましく、また、下限は０％以上であることが好ましい。
【００３５】
なお、曇り度は、トルエン３．５ｇに、疎水性微粒子６０ｍｇを分散させた組成物を、厚み２ｍｍの透明基材に塗布し乾燥させて、膜厚３０μｍの膜を形成したときに、ヘイズメーターを用いて、前記膜のヘイズ値を測定することにより測定できる。
【００３６】
次に、本実施形態の疎水性微粒子の製造方法について述べる。
【００３７】
本実施形態の疎水性微粒子は、公知の方法を使用し、製造することができる。例えば、懸濁重合法、乳化重合法、分散重合法、シード重合法、混練粉砕法等が好適に用いられる。
例えば、懸濁重合法により疎水性微粒子を作製する場合、まず、溶媒中に針状構造の無機化合物と疎水化処理剤（例えば、ヘキサデシルトリメトキシシラン（ＨＤＭＳ）を含有するシランカップリング剤）を懸濁させた後、撹拌下で超音波処理したのち、洗浄乾燥することにより、無機化合物の表面を疎水基（具体的に、ＨＤＭＳ）で修飾した疎水性微粒子を得ることができる。
【００３８】
無機化合物と疎水化処理剤を懸濁させる溶媒としては、例えば、エタノール、メタノール、イソプロピルアルコール等が挙げられる。
【００３９】
前記溶媒の使用量は、疎水化処理剤の加水分解に必要な溶媒量（質量）の５〜５０倍量であり、より好ましくは１０〜２０倍量である。また、疎水化処理剤は、無機化合物に対し１：１の重量比で使用することが好ましい。
【００４０】
溶媒に無機化合物と疎水化処理剤を懸濁させた懸濁液を超音波処理する条件としては、２０〜１００℃の温度範囲で３〜７２時間程度行うことが好ましい。温度は５０〜８０℃がより好ましく、６０〜７０℃がさらに好ましく、時間は６〜４８時間がより好ましく、１８〜２４時間がさらに好ましい。
【００４１】
加水分解反応のために添加する溶液としては、例えば、水が挙げられる。
水は、疎水化処理剤の質量に対して５０〜１００倍量で使用することが好ましく、６０〜８０倍量であることがより好ましい。
【００４２】
加水分解反応促進のために添加する触媒溶液としては、例えば、アンモニア水が挙げられる。
アンモニア水は、疎水化処理剤の質量に対して５〜２５倍量で使用することが好ましく、１０〜２０倍量であることがより好ましい。
【００４３】
アンモニア水溶液を添加した後、再度超音波処理することにより、無機化合物の表面を疎水基（ＨＤＭＳ）で修飾する。超音波処理の条件としては、２０〜１００℃の温度範囲で３〜７２時間程度行うことが好ましい。温度は５０〜８０℃がより好ましく、６０〜８０℃がさらに好ましく、時間は６〜４８時間がより好ましく、１８〜２４時間がさらに好ましい。
【００４４】
反応後は、ペレットを溶媒から分離し、エタノールで洗浄して、乾燥することにより、本実施形態の疎水性微粒子を得ることができる。
なお、乾燥の条件としては、例えば、６０〜１００℃の温度範囲で１〜３時間程度行うことが好ましい。
【００４５】
上記により得られた疎水性微粒子は、無機化合物の表面が疎水基で修飾されており、またその修飾部は鎖長が極めて短い直鎖アルキル基であるのでその厚みは無機化合物の大きさに比してほとんど考慮されず、疎水性微粒子は無機化合物の形状とほぼ等しい形状を有する。よって、疎水性微粒子は、無機化合物が有する透明性を備えつつ、撥水性を有することができる。
【００４６】
（撥水性組成物）
本実施形態の撥水性組成物は、基材成分と本実施形態の疎水性微粒子を含有する。
【００４７】
撥水剤組成物の基材成分としては、形成する塗膜の性質により適宜選択すればよいが、例えば、トルエン、酢酸、メタノール、エタノール、酢酸エチル、酢酸ブチル等が挙げられる。
【００４８】
本実施形態の撥水剤組成物には、本発明の効果を損なわない範囲において、撥水剤組成物において通常使用される添加剤を使用することができる。添加剤としては、例えば、紫外線防止剤、界面活性剤、顔料、充填剤、補強材等が挙げられる。
【００４９】
撥水剤組成物は、基材成分に、本実施形態の疎水性微粒子と、必要により各種添加剤を添加し、高分子溶液等を用いて従来の方法で混合することにより得ることができる。
撥水剤組成物は、対象物への適用方法により、液状、ジェル状、クリーム状等任意の形態とすればよい。
【００５０】
本実施形態の撥水剤組成物の塗布方法としては、対象物の表面に対して、スプレーコーティング、ロールコーティング、グラビアコーティング、バーコーティング、キスリバースコーティング、ダイコーティング、ドクターブレードコーティング、刷毛塗り、ディップコーティング等用いて塗布することができる。
【００５１】
本実施形態の撥水剤組成物により形成される膜（撥水膜）は、本実施形態の疎水性微粒子が均一に分散されている。よって、対象物の表面に本実施形態の撥水剤組成物により膜を形成することにより、対象物の表面に撥水性を与え、氷や雪等が付着するのを抑制できるとともに、対象物の模様や色彩等を遮ることがない。
【００５２】
撥水膜は、十分な撥水性能を発揮するために十分な膜厚を有することが好ましい。撥水膜の膜厚は、１０〜１００μｍであることが好ましく、下限は１５μｍ以上がより好ましく、３０μｍ以上がさらに好ましく、また、上限は５０μｍ以下がより好ましく、４０μｍ以下がさらに好ましい。膜厚が１０μｍ以上であると、十分な撥水性を発揮することができ、３０μｍ以上であれば、さらに十分な強度を有することができる。また、膜厚が１００μｍ以下であると、良好な透明性を有することができ、４０μｍ以下であれば、撥水膜にクラックが入る等の不具合が生じ難い。
【００５３】
また、撥水膜は水に対する接触角が９０°以上であることが好ましい。撥水膜の水に対する接触角が９０°以上であると、膜表面に対して汚れを付き難くすることができる。接触角は、下限は１００°以上であることがより好ましく、１０５°以上がさらに好ましく、また、上限は１７０°以下であることが好ましい。
なお、接触角の測定方法は上記した方法により行うことができる。
【００５４】
また、撥水膜は全光線の各波長における透過率が８０％以上であることが好ましい。撥水膜の透過率が８０％以上であると、透明性が高いので、対象物に塗布して膜を形成した場合に該対象物を遮ることなく該対象物の視認性が良好となる。透過率は、下限は８５％以上であることがより好ましく、９０％以上がさらに好ましく、また、上限は１００％以下であることが好ましい。
なお、透過率の測定方法は上記した方法により行うことができる。
【００５５】
また、撥水膜は曇り度が５０％以下であることが好ましい。撥水膜の曇り度が５０％以下であると、透明性が高いので、対象物の視認性が良好となる。曇り度は、上限は４５％以下であることがより好ましく、３０％以下がさらに好ましく、また、下限は０％以上であることが好ましい。
なお、曇り度の測定方法は上記した方法により行うことができる。
【実施例】
【００５６】
以下、本発明を実施例および比較例によりさらに説明するが、本発明は下記例に制限されない。
【００５７】
各例における疎水性微粒子の物性は以下により測定した。
【００５８】
（疎水性微粒子の長軸長さと断面の直径）
走査型電子顕微鏡を用いて６００μｍ２の範囲内の疎水性微粒子を観察し、微粒子全ての長軸長さとその長軸方向に直交する方向の径（断面の直径）を測定して、その平均値を求めた。
【００５９】
（ヘキサデシルトリメトキシシランとアタパルガイトの比率）
疎水性微粒子のヘキサデシルトリメトキシシラン（ＨＤＭＳ）とアタパルガイトの比率は、赤外分光スペクトル（ＩＲスペクトル、サーモフィッシャーサイエンティフィック社製、ＮＩＣＯＬＥＴＩＳ５）を用いて算出した。初めに、室温下、得られた微粒子のＩＲスペクトルを取得した。次に、アタパルガイトに由来する９８０ｃｍ−１の吸収強度をサンプル間で正規化し、ヘキサデシルトリメトキシシランに由来する２９１７ｃｍ−１の吸収強度からヘキサデシルトリメトキシシランとアタパルガイトの比率を算出した。
なお、このように求められるアタパルガイトに対するヘキサデシルトリメトキシシランの割合（ヘキサデシルトリメトキシシラン／アタパルガイト）は、３０以上であることが好ましい。
【００６０】
（実施例１）
＜疎水性微粒子の作製＞
使用した材料は以下のとおりである。
１．アタパルガイト（ＡＴＰ、ユニオン化成株式会社製「アタゲル」（商品名）、粒子形状：中空針状、粒子長（平均）：１〜２μｍ、軸方向に直交する方向の径（平均）：１０〜５０ｎｍ
２．テトラエトキシシラン（ＴＥＯＳ、東京化成工業株式会社製、比重０．９３３〜０．９３７０、屈折率１．３８１０〜１．３８５０）
３．ヘキサデシルトリメトキシシラン（ＨＤＭＳ、Ｓｉｇｍａ−Ａｌｄｒｉｃｈ社製、比重０．８８９０〜０．８９３０、屈折率１．４３４０〜１．４３８０）
【００６１】
アタパルガイト（ＡＴＰ）２．７７ｇを５０ｍＬ容ビーカーに秤り取り、テトラエトキシシラン（ＴＥＯＳ）１．０４ｇ（０．１Ｍ）、ヘキサデシルトリメトキシシラン（ＨＤＭＳ）３．４６ｇ（０．２Ｍ）、及びエタノール３０．９ｇを添加し、室温（約２５℃）下、超音波分散装置（アズワン社製「ＵＳクリーナー」（商品名）、出力８０Ｗ、発振周波数４０ＫＨｚ）で１時間超音波分散を行った。続いて、水３．０２ｇ、３０質量％アンモニア水４．５５ｇを添加し、６０℃下で７２時間超音波処理して反応させた。
その後、吸引ろ過によりろ過し、残渣を約１００ｍＬのエタノールで洗浄し、６０℃で１時間乾燥させて、微粒子（粉末）を得た（収率７１％）。
【００６２】
得られた疎水性微粒子の粒子長（平均）は２μｍ、長軸方向に直交する方向の平均径は６２．４±１６ｎｍであった。なお、±で示す値は標準偏差である。また、ヘキサデシルトリメトキシシランとアタパルガイトの比率（ヘキサデシルトリメトキシシラン／アタパルガイト）は３２．８であった。得られた疎水性微粒子を走査型電子顕微鏡で撮影したＳＥＭ画像を図１に示す。
【００６３】
＜組成物の作製＞
上記で得られた疎水性微粒子６０ｍｇを１３ｍＬ容ビーカーに秤り取り、トルエン３．５ｇを添加し、超音波分散装置（アズワン社製「ＵＳクリーナー」（商品名）、出力８０Ｗ、発振周波数４０ＫＨｚ）で１時間超音波分散を行い、組成物を得た。
【００６４】
＜膜の形成＞
透明アクリル板（縦５ｃｍ、横５ｃｍ、厚み２ｍｍ）に、三菱ケミカル株式会社製「アクリライト」（商品名）を用いて乾燥後の塗膜が３０μｍとなるようにスプレーして塗膜を形成し（スプレー量：６．７ｇ／ｍ２）、６０℃で３０分乾燥させて膜付き試験片を作製した。
【００６５】
＜接触角の測定＞
膜付き試験片の膜が形成された側の表面に、５μＬの純水の水滴を着滴させ、環境制御型接触角測定装置（協和界面科学株式会社製「ＤｒｏｐＭａｓｔｅｒ」（商品名））を用いて、着滴後３０秒後の水に対する接触角を測定した。結果を表１に示す。なお、±で示す値は標準偏差である。
【００６６】
＜透過率の測定＞
膜付き試験片について、ＪＩＳ  Ｋ  ７３６１−１に従い、株式会社村上色彩技術研究所製ヘイズメーター「ＨＲ−１００型」（商品名）を用いて、全光線の透過率を測定した。結果を表１に示す。
【００６７】
＜曇り度の測定＞
膜付き試験片を、６０℃の乾燥機に３０分放置した後、ＪＩＳ  Ｋ  ７１３６に従い、膜の表面を株式会社村上色彩技術研究所製ヘイズメーター「ＨＲ−１００」（商品名）を用いて、曇り度を測定した。結果を表１に示す。
【００６８】
（実施例２〜５、比較例１〜１１）
シランカップリング剤に対するアタパルガイトの含有比、テトラエトキシシランとヘキサデシルトリメトキシシランの含有比を表１に記載の通りに変更した以外は実施例１と同様にして疎水性微粒子を得た。
【００６９】
実施例２〜５、比較例１〜１１について、実施例１と同様に、疎水性微粒子のアタパルガイトに対するヘキサデシルトリメトキシシランの割合、並びに、膜の水に対する接触角、透過率、曇り度を測定し、結果を表１に示す。
また、実施例２、３、比較例１で得られた疎水性微粒子を走査型電子顕微鏡で撮影したＳＥＭ画像を図２〜４に示す。
【００７０】
【表１】
2019123660.tif 000003
【００７１】
表１の結果から、実施例１〜５は、塗膜とした際の水に対する接触角が９０°以上である疎水性微粒子であり、且つ透過率も高いため透明性にも優れることがわかった。
【産業上の利用可能性】
【００７２】
本発明の疎水性微粒子は、航空機、鉄道、自動車、風力発電機、住宅、信号機、看板等の表面への雪や氷の付着の防止に有用である。
【図１】
2019123660.tif 000004
【図２】
2019123660.tif 000005
【図３】
2019123660.tif 000006
【図４】
2019123660.tif 000007